【手続補正書】
【提出日】平成16年2月27日(2004.2.27)
【手続補正１】
【補正対象書類名】明細書
【補正対象項目名】特許請求の範囲
【補正方法】変更
【補正の内容】
【特許請求の範囲】
【請求項１】
エレクトロクロミックデバイスに使用されるエレクトロクロミック媒体であって、当該媒体が
‐少なくとも１種の溶媒；
‐カソード電気活性物質；
‐アノード電気活性物質；を含み、
前記カソードおよびアノード電気活性物質の少なくとも一方はエレクトロクロミック性であり；そして
前記カソードおよびアノード電気活性物質の少なくとも一方は可溶性部分と関連付けられ、当該可溶性部分は可溶性部分のない同じ物質に比較して関連付けられたカソードおよびアノード電気活性物質の一方もしくは両方の溶解度を増大させる働きをする、上記エレクトロクロミック媒体。
【請求項２】
前記可溶性部分が、ニトリル、ニトロ成分、スルホキシド、スルホネート、スルホネートエステル、カルボキシレート、ホスホニウム成分、ホスホネート、ホスホナイト、アンモニウム成分、カーボネート、カルバメート、ケトン、エステルおよびアミドを含むカルボニル、ポリエーテルを含むエーテル、第三アミンを含むアミン、ならびにこれらの混合物を含む群から選ばれる、請求項１に記載のエレクトロクロミック媒体。
【請求項３】
前記可溶性部分が、下記化学式の少なくとも１つにより表される、請求項１に記載のエレクトロクロミック媒体：
【化１】
2003515791.tif 000001
‐式中Ｒ11〜Ｒ31は、同じかもしくは異なり、Ｈ、あるいはおよそ１〜およそ１０の炭素原子を含む、直線状または枝分れアルキル、アリール、アルカリルもしくはアラルキル基を含み；
‐Ａｒは、フェニルを含むアリール成分であり；
‐ｍは、およそ１〜およそ５の範囲の整数であり；
‐ｎは、およそ１〜およそ２０の範囲の整数であり；そして
‐Ｘは前記カソードおよびアノード電気活性物質の少なくとも一方と関連付けられ、そしてXは直接結合、およそ１〜およそ４０の炭素原子を含むアルキル、アリール、アルカリル、アラルキル、エーテルもしくはポリエーテル鎖、およそ１〜およそ４０の珪素原子を含むシリルもしくはシロキシル鎖、ならびにこれらの混合物を含む群から選ばれる。
【請求項４】
前記可溶性部分が、下記化学式により表される、請求項１に記載のエレクトロクロミック媒体：
Ｙ−Ｒ33
‐式中Ｙは、前記カソードおよびアノードエレクトロクロミック物質の少なくとも一方と関連付けられ、同物質の溶解度を増大させる働きをし、かつおよそ１〜およそ４０の炭素原子を含むアリール、アルカリル、アラルキルもしくはポリエーテル鎖、およそ１〜およそ４０の珪素原子を含むシリルもしくはシロキシル鎖、ならびにこれらの混合物を含む群から選ばれ；そして
‐Ｒ33は、Ｈ、あるいはおよそ１〜およそ１０の炭素原子を含む、直線状または枝分れアルキル、アリール、アルカリルもしくはアラルキル基を含む。
【請求項５】
前記可溶性部分が、追加のアノード電気活性物質、追加のカソード電気活性物質およびこれらの混合物を含む群から選ばれる、請求項１に記載のエレクトロクロミック媒体。
【請求項６】
前記カソードおよびアノード電気活性物質が、結合されている、請求項５に記載のエレクトロクロミック媒体。
【請求項７】
前記カソードおよびアノード電気活性物質が、結合されている、請求項１に記載のエレクトロクロミック媒体。
【請求項８】
前記可溶性部分が、非電気活性物質を含む、請求項１に記載のエレクトロクロミック媒体。
【請求項９】
前記少なくとも１種の溶媒が、３‐メチルスルホラン、スルホラン、グルタロニトリル、ジメチルスルホキシド、ジメチルホルムアミド、アセトニトリル、テトラグリムを含むポリエーテル、エトキシエタノールを含むアルコール、３‐ヒドロキシプロピオニトリル、２‐メチルグルタロニトリルを含むニトリル、２‐アセチルブチロラクトン、シクロペンタノンを含むケトン、β‐プロピオラクトン、γ‐ブチロラクトン、γ‐バレロラクトンを含む環状エステル、プロピレンカーボネート、エチレンカーボネートおよびこれらの均質混合物を含む群から選ばれる、請求項１に記載のエレクトロクロミック媒体。
【請求項１０】
前記カソードおよびアノードエレクトロクロミック物質の少なくとも一方の濃度が、およそ１ｍＭ〜およそ１０００ｍＭの範囲である、請求項１に記載のエレクトロクロミック媒体。
【請求項１１】
前記カソードおよびアノードエレクトロクロミック物質の少なくとも一方の濃度が、およそ５ｍＭ〜およそ５００ｍＭの範囲である、請求項１０に記載のエレクトロクロミック媒体。
【請求項１２】
エレクトロクロミックデバイスに使用されるエレクトロクロミック媒体であって、当該媒体が
‐少なくとも１種の溶媒；
‐カソード電気活性物質；
‐アノード電気活性物質；
‐有益薬剤；を含み
前記カソードおよびアノード電気活性物質の少なくとも一方は、エレクトロクロミック性であり；そして
前記有益薬剤は可溶性部分を含み、当該可溶性部分が、可溶性部分のない同じ物質に比較して有益薬剤の溶解度を増大させる働きをする、上記エレクトロクロミック媒体。
【請求項１３】
前記可溶性部分が、ニトリル、ニトロ成分、スルホキシド、スルホネート、スルホネートエステル、カルボキシレート、ホスホニウム成分、ホスホネート、ホスホナイト、アンモニウム成分、カーボネート、カルバメート、ケトン、エステルおよびアミドを含むカルボニル、ポリエーテルを含むエーテル、第三アミンを含むアミン、ならびにこれらの混合物を含む群から選ばれる、請求項１２に記載のエレクトロクロミック媒体。
【請求項１４】
前記可溶性部分が、下記化学式の少なくとも１つにより表される、請求項１２に記載のエレクトロクロミック媒体：
【化２】
2003515791.tif 000002
‐式中Ｒ11〜Ｒ31は、同じかもしくは異なり、Ｈ、あるいはおよそ１〜およそ１０の炭素原子を含む、直線状または枝分れアルキル、アリール、アルカリルもしくはアラルキル基を含み；
‐Ａｒは、フェニルを含むアリール成分であり；
‐ｍは、およそ１〜およそ５の範囲の整数であり；
‐ｎは、およそ１〜およそ２０の範囲の整数であり；そして
‐Ｘは前記有益薬剤と関連付けられる基であり、そしてXは直接結合、およそ１〜およそ４０の炭素原子を含むアルキル、アリール、アルカリル、アラルキル、エーテルもしくはポリエーテル鎖、およそ１〜およそ４０の珪素原子を含むシリルもしくはシロキシル鎖、ならびにこれらの混合物を含む群から選ばれる。
【請求項１５】
前記可溶性部分が、下記化学式により表される、請求項１２に記載のエレクトロクロミック媒体：
Ｙ−Ｒ33
‐式中Ｙは、前記有益薬剤と関連付けられ、同物質の溶解度を増大させる働きをし、かつおよそ１〜およそ４０の炭素原子を含むアリール、アルカリル、アラルキルもしくはポリエーテル鎖、およそ１〜およそ４０の珪素原子を含むシリルもしくはシロキシル鎖、ならびにこれらの混合物を含む群から選ばれ；そして
‐Ｒ33は、Ｈ、あるいはおよそ１〜およそ１０の炭素原子を含む、直線状または枝分れアルキル、アリール、アルカリルもしくはアラルキル基を含む。
【請求項１６】
前記可溶性部分が、追加のアノード電気活性物質、追加の有益薬剤およびこれらの混合物を含む群から選ばれる、請求項１に記載のエレクトロクロミック媒体。
【請求項１７】
前記カソードおよびアノード電気活性物質が、結合されている、請求項１６に記載のエレクトロクロミック媒体。
【請求項１８】
前記カソードおよびアノード電気活性物質が、結合されている、請求項１２に記載のエレクトロクロミック媒体。
【請求項１９】
前記可溶性部分が、非電気活性物質を含む、請求項１２に記載のエレクトロクロミック媒体。
【請求項２０】
前記少なくとも１種の溶媒が、３‐メチルスルホラン、スルホラン、グルタロニトリル、ジメチルスルホキシド、ジメチルホルムアミド、アセトニトリル、テトラグリムを含むポリエーテル、エトキシエタノールを含むアルコール、３‐ヒドロキシプロピオニトリル、２‐メチルグルタロニトリルを含むニトリル、２‐アセチルブチロラクトン、シクロペンタノンを含むケトン、β‐プロピオラクトン、γ‐ブチロラクトン、γ‐バレロラクトンを含む環状エステル、プロピレンカーボネート、エチレンカーボネートおよびこれらの均質混合物を含む群から選ばれる、請求項１２に記載のエレクトロクロミック媒体。
【請求項２１】
前記カソードおよびアノードエレクトロクロミック物質の少なくとも一方の濃度が、およそ１ｍＭ〜およそ１０００ｍＭの範囲である、請求項１２に記載のエレクトロクロミック媒体。
【請求項２２】
前記カソードおよびアノードエレクトロクロミック物質の少なくとも一方の濃度が、およそ５ｍＭ〜およそ５００ｍＭの範囲である、請求項２１に記載のエレクトロクロミック媒体。
【請求項２３】
下記の要素を含むエレクトロクロミックデバイス：
‐導電物質と関連付けられた少なくとも１つの実質的に透明な基体；および
‐下記の要素を含むエレクトロクロミック媒体：
‐少なくとも１種の溶媒；
‐カソード電気活性物質；
‐アノード電気活性物質；
前記カソードおよびアノード電気活性物質の少なくとも一方は、エレクトロクロミック性である；そして
前記カソードおよびアノード電気活性物質の少なくとも一方は可溶性部分と関連付けられ、当該可溶性部分は可溶性部分のない同じ物質に比較して関連付けられたカソードおよびアノード電気活性物質の一方もしくは両方の溶解度を増大させる働きをする、上記エレクトロクロミックデバイス。
【請求項２４】
前記可溶性部分が、ニトリル、ニトロ成分、スルホキシド、スルホネート、スルホネートエステル、カルボキシレート、ホスホニウム成分、ホスホネート、ホスホナイト、アンモニウム成分、カーボネート、カルバメート、ケトン、エステルおよびアミドを含むカルボニル、ポリエーテルを含むエーテル、第三アミンを含むアミン、ならびにこれらの混合物を含む群から選ばれる、請求項２３に記載のエレクトロクロミックデバイス。
【請求項２５】
前記可溶性部分が、下記化学式の少なくとも１つにより表される、請求項２３に記載のエレクトロクロミックデバイス：
【化３】
2003515791.tif 000003
‐式中Ｒ11〜Ｒ31は、同じかもしくは異なり、Ｈ、あるいはおよそ１〜およそ１０の炭素原子を含む、直線状または枝分れアルキル、アリール、アルカリルもしくはアラルキル基を含み；
‐Ａｒは、フェニルを含むアリール成分であり；
‐ｍは、およそ１〜およそ５の範囲の整数であり；
‐ｎは、およそ１〜およそ２０の範囲の整数であり；そして
‐Ｘは前記カソードおよびアノード電気活性物質の少なくとも一方と関連付けられ、そしてXは直接結合、およそ１〜およそ４０の炭素原子を含むアルキル、アリール、アルカリル、アラルキル、エーテルもしくはポリエーテル鎖、およそ１〜およそ４０の珪素原子を含むシリルもしくはシロキシル鎖、ならびにこれらの混合物を含む群から選ばれる。
【請求項２６】
前記可溶性部分が、下記化学式により表される、請求項２３に記載のエレクトロクロミックデバイス：
Ｙ−Ｒ33
‐式中Ｙは、前記カソードおよびアノード電気活性物質の少なくとも一方と関連付けられ、同物質の溶解度を増大させる働きをし、かつおよそ１〜およそ４０の炭素原子を含むアリール、アルカリル、アラルキルもしくはポリエーテル鎖、およそ１〜およそ４０の珪素原子を含むシリルもしくはシロキシル鎖、ならびにこれらの混合物を含む群から選ばれ；そして
‐Ｒ33は、Ｈ、あるいはおよそ１〜およそ１０の炭素原子を含む、直線状または枝分れアルキル、アリール、アルカリルもしくはアラルキル基を含む。
【請求項２７】
前記可溶性部分が、追加のアノード電気活性物質、追加のカソード電気活性物質およびこれらの混合物を含む群から選ばれる、請求項２３に記載のエレクトロクロミックデバイス。
【請求項２８】
前記カソードおよびアノード電気活性物質が、結合されている、請求項２７に記載のエレクトロクロミックデバイス。
【請求項２９】
前記カソードおよびアノード電気活性物質が、結合されている、請求項２３に記載のエレクトロクロミックデバイス。
【請求項３０】
前記可溶性部分が、非電気活性物質を含む、請求項２３に記載のエレクトロクロミックデバイス。
【請求項３１】
前記少なくとも１種の溶媒が、３‐メチルスルホラン、スルホラン、グルタロニトリル、ジメチルスルホキシド、ジメチルホルムアミド、アセトニトリル、テトラグリムを含むポリエーテル、エトキシエタノールを含むアルコール、３‐ヒドロキシプロピオニトリル、２‐メチルグルタロニトリルを含むニトリル、２‐アセチルブチロラクトン、シクロペンタノンを含むケトン、β‐プロピオラクトン、γ‐ブチロラクトン、γ‐バレロラクトンを含む環状エステル、プロピレンカーボネート、エチレンカーボネートおよびこれらの均質混合物を含む群から選ばれる、請求項２３に記載のエレクトロクロミックデバイス。
【請求項３２】
前記カソードおよびアノードエレクトロクロミック物質の少なくとも一方の濃度が、およそ１ｍＭ〜およそ１０００ｍＭの範囲である、請求項２３に記載のエレクトロクロミックデバイス。
【請求項３３】
前記カソードおよびアノードエレクトロクロミック物質の少なくとも一方の濃度が、およそ５ｍＭ〜およそ５００ｍＭの範囲である、請求項３２に記載のエレクトロクロミックデバイス。
【請求項３４】
第一実質的透明基体および第二基体を含む、請求項２３に記載のエレクトロクロミックデバイス。
【請求項３５】
デバイスが、エレクトロクロミック窓である、請求項３４に記載のエレクトロクロミックデバイス。
【請求項３６】
前記第二基体が反射性物質でめっきされている、請求項３４に記載のエレクトロクロミックデバイス。
【請求項３７】
前記反射性物質が、クロム、ルテニウム、ロジウム、銀、同物質の合金およびこれらの積重ね層を含む群から選ばれる、請求項３６に記載のエレクトロクロミックデバイス。
【請求項３８】
デバイスが、エレクトロクロミック鏡である、請求項３７に記載のエレクトロクロミックデバイス。
【請求項３９】
下記の要素を含むエレクトロクロミックデバイス：
‐導電物質と関連づけされた少なくとも１つの実質的に透明な基体；および
‐下記の要素を含むエレクトロクロミック媒体：
‐少なくとも１種の溶媒；
‐カソード電気活性物質；
‐アノード電気活性物質；
‐有益薬剤；を含み
前記カソードおよびアノード電気活性物質の少なくとも一方は、エレクトロクロミック性であり；そして
前記有益薬剤は、可溶性部分のない同じ物質に比較して有益薬剤の溶解度を増大させる働きをする少なくとも１種の成分を有する可溶性部分を含む。
【請求項４０】
前記可溶性部分が、ニトリル、ニトロ成分、スルホキシド、スルホネート、スルホネートエステル、カルボキシレート、ホスホニウム成分、ホスホネート、ホスホナイト、アンモニウム成分、カーボネート、カルバメート、ケトン、エステルおよびアミドを含むカルボニル、ポリエーテルを含むエーテル、第三アミンを含むアミン、ならびにこれらの混合物を含む群から選ばれる、請求項３９に記載のエレクトロクロミックデバイス。
【請求項４１】
前記可溶性部分が、下記化学式の少なくとも１つにより表される、請求項３９に記載のエレクトロクロミックデバイス：
【化４】
2003515791.tif 000004
‐式中Ｒ11〜Ｒ31は、同じかもしくは異なり、Ｈ、あるいはおよそ１〜およそ１０の炭素原子を含む、直線状または枝分れアルキル、アリール、アルカリルもしくはアラルキル基を含み；
‐Ａｒは、フェニルを含むアリール成分であり；
‐ｍは、およそ１〜およそ５の範囲の整数であり；
‐ｎは、およそ１〜およそ２０の範囲の整数であり；そして
‐Ｘは前記有益薬剤と関連付けられるものであり、そしてXは直接結合、およそ１〜およそ４０の炭素原子を含むアルキル、アリール、アルカリル、アラルキル、エーテルもしくはポリエーテル鎖、およそ１〜およそ４０の珪素原子を含むシリルもしくはシロキシル鎖、ならびにこれらの混合物を含む群から選ばれる。
【請求項４２】
前記可溶性部分が、下記化学式により表される、請求項３９に記載のエレクトロクロミックデバイス：
Ｙ−Ｒ33
‐式中Ｙは、前記有益薬剤と関連付けられ、同物質の溶解度を増大させる働きをし、かつおよそ１〜およそ４０の炭素原子を含むアリール、アルカリル、アラルキルもしくはポリエーテル鎖、およそ１〜およそ４０の珪素原子を含むシリルもしくはシロキシル鎖、ならびにこれらの混合物を含む群から選ばれ；そして
‐Ｒ33は、Ｈ、あるいはおよそ１〜およそ１０の炭素原子を含む、直線状または枝分れアルキル、アリール、アルカリルもしくはアラルキル基を含む。
【請求項４３】
前記可溶性部分が、追加のアノード電気活性物質、追加の有益薬剤およびこれらの混合物を含む群から選ばれる、請求項３９に記載のエレクトロクロミックデバイス。
【請求項４４】
前記カソードおよびアノード電気活性物質が、結合されている、請求項４３に記載のエレクトロクロミックデバイス。
【請求項４５】
前記カソードおよびアノード電気活性物質が、結合されている、請求項３９に記載のエレクトロクロミックデバイス。
【請求項４６】
前記可溶性部分が、非電気活性物質を含む、請求項３９に記載のエレクトロクロミックデバイス。
【請求項４７】
前記少なくとも１種の溶媒が、３‐メチルスルホラン、グルタロニトリル、ジメチルスルホキシド、ジメチルホルムアミド、アセトニトリル、テトラグリムを含むポリエーテル、エトキシエタノールを含むアルコール、３‐ヒドロキシプロピオニトリル、２‐メチルグルタロニトリルを含むニトリル、２‐アセチルブチロラクトン、シクロペンタノンを含むケトン、β‐プロピオラクトン、γ‐ブチロラクトン、γ‐バレロラクトンを含む環状エステル、プロピレンカーボネート、エチレンカーボネートおよびこれらの均質混合物を含む群から選ばれる、請求項３９に記載のエレクトロクロミックデバイス。
【請求項４８】
前記カソードおよびアノードエレクトロクロミック物質の少なくとも一方の濃度が、およそ１ｍＭ〜およそ１０００ｍＭの範囲である、請求項３９に記載のエレクトロクロミックデバイス。
【請求項４９】
前記カソードおよびアノードエレクトロクロミック物質の少なくとも一方の濃度が、およそ５ｍＭ〜およそ５００ｍＭの範囲である、請求項４８に記載のエレクトロクロミックデバイス。
【請求項５０】
実質的に透明な第一基体、および第二基体を含む、請求項３９に記載のエレクトロクロミックデバイス。
【請求項５１】
デバイスが、エレクトロクロミック窓である、請求項５０に記載のエレクトロクロミックデバイス。
【請求項５２】
前記第二基体が、反射物質でめっきされている、請求項５０に記載のエレクトロクロミックデバイス。
【請求項５３】
前記反射物質が、クロム、ロジウム、ルテニウム、銀、同物質の合金およびこれらの積重ね層を含む群から選ばれる、請求項５２に記載のエレクトロクロミックデバイス。
【請求項５４】
デバイスが、エレクトロクロミック鏡である、請求項５３に記載のエレクトロクロミックデバイス。
【請求項５５】
エレクトロクロミックデバイスに使用されるエレクトロクロミック媒体であって、当該媒体が：
‐少なくとも１種の溶媒；
‐カソードエレクトロクロミック物質；
‐アノードエレクトロクロミック物質：を含み、当該アノードエレクトロクロミック物質が
‐メタロセンもしくは置換メタロセンを含む第一部分；および
‐少なくとも１種の成分を含む第二部分を含み、当該少なくとも１種の成分が、第二部分が含まれていない第一部分に比較して少なくとも１種の溶媒中の第一部分の溶解度を増大させる働きをする、上記エレクトロクロミック媒体。
【請求項５６】
前記第一部分が、フェロセン、置換フェロセンおよびこれらの混合物からなる群から選ばれる、請求項５５に記載のエレクトロクロミック媒体。
【請求項５７】
前記第一部分が、下記化学式により表される、請求項５５に記載のエレクトロクロミック媒体：
【化５】
2003515791.tif 000005
式中Ｒ1〜Ｒ10は、同じかもしくは異なり、Ｈ、あるいはおよそ１〜およそ１０の炭素原子を含む直線状もしくは枝分れアルキル基を含み、かつＲ1〜Ｒ10の少なくとも１つは、第二部分と関連付けられている。
【請求項５８】
Ｒ1〜Ｒ10が、同じかもしくは異なり、Ｒ1〜Ｒ10の少なくとも３つが、およそ１〜およそ４０の炭素原子を含む直線状もしくは枝分れアルキル基を含み、かつＲ1〜Ｒ10の残りが、Ｈを含む、請求項５７に記載のエレクトロクロミック媒体
【請求項５９】
前記可溶性部分が、ニトリル、ニトロ成分、スルホキシド、スルホネート、スルホネートエステル、カルボキシレート、ホスホニウム成分、ホスホネート、ホスホナイト、アンモニウム成分、カーボネート、カルバメート、ケトン、エステルおよびアミドを含むカルボニル、ポリエーテルを含むエーテル、第三アミンを含むアミン、ならびにこれらの混合物を含む群から選ばれる、請求項５５に記載のエレクトロクロミック媒体。
【請求項６０】
前記第二部分が、下記化学式の少なくとも１つにより表される、請求項５５に記載のエレクトロクロミック媒体：
【化６】
2003515791.tif 000006
‐式中Ｒ11〜Ｒ32は、同じかもしくは異なり、Ｈ、あるいはおよそ１〜およそ１０の炭素原子を含む、直線状または枝分れアルキル、アリール、アルカリルもしくはアラルキル基を含み；
‐Ａｒは、フェニルを含むアリール成分であり；
‐ｍは、およそ１〜およそ５の範囲の整数であり；
‐ｎは、およそ１〜およそ２０の範囲の整数であり；そして
‐Ｘは前記第一部分と関連付けられ、そしてXは直接結合、およそ１〜およそ４０の炭素原子を含むアルキル、アリール、アルカリル、アラルキル、エーテルもしくはポリエーテル鎖、およそ１〜およそ４０の珪素原子を含むシリルもしくはシロキシル鎖、ならびにこれらの混合物を含む群から選ばれる。
【請求項６１】
前記第二部分が、下記化学式により表される、請求項５５に記載のエレクトロクロミック媒体：
Ｙ−Ｒ33
‐式中Ｙは、前記第一部分と関連付けられ、同物質の溶解度を増大させる働きをし、かつおよそ１〜およそ４０の炭素原子を含むアリール、アルカリル、アラルキルもしくはポリエーテル鎖、およそ１〜およそ４０の珪素原子を含むシリルもしくはシロキシル鎖、ならびにこれらの混合物を含む群から選ばれ；そして
‐Ｒ33は、Ｈ、あるいはおよそ１〜およそ１０の炭素原子を含む、直線状または枝分れアルキル、アリール、アルカリルもしくはアラルキル基を含む。
【請求項６２】
前記少なくとも１種の溶媒が、３‐メチルスルホラン、スルホラン、グルタロニトリル、ジメチルスルホキシド、ジメチルホルムアミド、アセトニトリル、テトラグリムを含むポリエーテル、エトキシエタノールを含むアルコール、３‐ヒドロキシプロピオニトリル、２‐メチルグルタロニトリルを含むニトリル、２‐アセチルブチロラクトン、シクロペンタノンを含むケトン、β‐プロピオラクトン、γ‐ブチロラクトン、γ‐バレロラクトンを含む環状エステル、プロピレンカーボネート、エチレンカーボネートおよびこれらの均質混合物を含む群から選ばれる、請求項５５に記載のエレクトロクロミック媒体。
【請求項６３】
前記アノードエレクトロクロミック物質の濃度が、およそ１ｍＭ〜およそ１０００ｍＭの範囲である、請求項５５に記載のエレクトロクロミック媒体。
【請求項６４】
前記アノードエレクトロクロミック物質の濃度が、およそ５ｍＭ〜およそ５００ｍＭの範囲である、請求項６３に記載のエレクトロクロミック媒体。
【請求項６５】
下記の要素を含むエレクトロクロミックデバイス：
‐少なくとも１つの実質的に透明な基体；および
‐エレクトロクロミック媒体：を含み、当該エレクトロクロミック媒体が
‐少なくとも１種の溶媒；
‐カソードエレクトロクロミック物質；および
‐アノードエレクトロクロミック物質：を含み、当該アノードエレクトロクロミック物質が
‐メタロセンもしくは置換メタロセンを含む第一部分；および
‐少なくとも１種の成分を含む第二部分を含み、当該少なくとも１種の成分が、第二部分を含有しない第一部分に比較して少なくとも１種の溶媒中の第一部分の溶解度を増大させる働きを、上記エレクトロクロミックデバイス。
【請求項６６】
前記第一部分が、フェロセン、置換フェロセンおよびこれらの混合物からなる群から選ばれる、請求項６５に記載のエレクトロクロミックデバイス。
【請求項６７】
前記第一部分が、下記化学式により表される、請求項６５に記載のエレクトロクロミックデバイス：
【化７】
2003515791.tif 000007
式中Ｒ1〜Ｒ10は、同じかもしくは異なり、Ｈ、あるいはおよそ１〜およそ１０の炭素原子を含む、直線状もしくは枝分れアルキル基を含み、かつＲ1〜Ｒ10の少なくとも１つは、第二部分関連付けられている。
【請求項６８】
Ｒ1〜Ｒ10が、同じかもしくは異なり、Ｒ1〜Ｒ10の少なくとも３つが、およそ１〜およそ４０の炭素原子を含む直線状もしくは枝分れアルキル基を含み、かつＲ1〜Ｒ10の残りが、Ｈを含む、請求項６７に記載のエレクトロクロミックデバイス
【請求項６９】
前記第二部分が、ニトリル、ニトロ成分、スルホキシド、スルホネート、スルホネートエステル、カルボキシレート、ホスホニウム成分、ホスホネート、ホスホナイト、アンモニウム成分、カーボネート、カルバメート、ケトン、エステルおよびアミドを含むカルボニル、ポリエーテルを含むエーテル、第三アミンを含むアミン、ならびにこれらの混合物を含む群から選ばれる、請求項６５に記載のエレクトロクロミックデバイス。
【請求項７０】
前記第二部分が、下記化学式の少なくとも１つにより表される、請求項６５に記載のエレクトロクロミックデバイス：
【化８】
2003515791.tif 000008
‐式中Ｒ11〜Ｒ32は、同じかもしくは異なり、Ｈ、あるいはおよそ１〜およそ１０の炭素原子を含む、直線状または枝分れアルキル、アリール、アルカリルもしくはアラルキル基を含み；
‐Ａｒは、フェニルを含むアリール成分であり；
‐ｍは、およそ１〜およそ５の範囲の整数であり；
‐ｎは、およそ１〜およそ２０の範囲の整数であり；そして
‐Ｘは前記第一部分と関連付けられ、そしてXは直接結合、およそ１〜およそ４０の炭素原子を含むアルキル、アリール、アルカリル、アラルキル、エーテルもしくはポリエーテル鎖、およそ１〜およそ４０の珪素原子を含むシリルもしくはシロキシル鎖、ならびにこれらの混合物を含む群から選ばれる。
【請求項７１】
前記第二部分が、下記化学式により表される、請求項６５に記載のエレクトロクロミックデバイス：
Ｙ−Ｒ33
‐式中Ｙは、前記第一部分と関連付けられ、同物質の溶解度を増大させる働きをし、かつおよそ１〜およそ４０の炭素原子を含むアリール、アルカリル、アラルキルもしくはポリエーテル鎖、およそ１〜およそ４０の珪素原子を含むシリルもしくはシロキシル鎖、ならびにこれらの混合物を含む群から選ばれ；そして
‐Ｒ33は、Ｈ、あるいはおよそ１〜およそ１０の炭素原子を含む直線状または枝分れアルキル、アリール、アルカリルもしくはアラルキル基を含む。
【請求項７２】
前記少なくとも１種の溶媒が、３‐メチルスルホラン、スルホラン、グルタロニトリル、ジメチルスルホキシド、ジメチルホルムアミド、アセトニトリル、テトラグリムを含むポリエーテル、エトキシエタノールを含むアルコール、３‐ヒドロキシプロピオニトリル、２‐メチルグルタロニトリルを含むニトリル、２‐アセチルブチロラクトン、シクロペンタノンを含むケトン、β‐プロピオラクトン、γ‐ブチロラクトン、γ‐バレロラクトンを含む環状エステル、プロピレンカーボネート、エチレンカーボネートおよびこれらの均質混合物を含む群から選ばれる、請求項６５に記載のエレクトロクロミックデバイス。
【請求項７３】
前記アノードエレクトロクロミック物質の濃度が、およそ１ｍＭ〜およそ１０００ｍＭの範囲である、請求項６５に記載のエレクトロクロミックデバイス。
【請求項７４】
前記アノードエレクトロクロミック物質の濃度が、およそ５ｍＭ〜およそ５００ｍＭの範囲である、請求項７３に記載のエレクトロクロミックデバイス。
【請求項７５】
実質的に透明な第一基体、および第二基体を含む、請求項６５に記載のエレクトロクロミックデバイス。
【請求項７６】
デバイスが、エレクトロクロミック窓である、請求項７５に記載のエレクトロクロミックデバイス。
【請求項７７】
前記第二基体が反射物質でめっきされている、請求項７５に記載のエレクトロクロミックデバイス。
【請求項７８】
前記反射物質が、クロム、ロジウム、ルテニウム、銀、同物質の合金およびこれらの積重ね堆積層を含む群から選ばれる、請求項７７に記載のエレクトロクロミックデバイス。
【請求項７９】
デバイスが、エレクトロクロミック鏡である、請求項７８に記載のエレクトロクロミックデバイス。